(57)【要約】【課題】本発明は、充分な可撓性及び耐折性を有し、さらに、密着性、耐熱性、難燃性等においても優れた性質を有する感光性樹脂組成物を提供する。【解決手段】（Ａ）ビスフェノール型エポキシ樹脂と（メタ）アクリル酸とを反応させた後、酸無水物を反応させて得られるカルボキシル変性エポキシ（メタ）アクリレート樹脂と、（Ｂ）（メタ）アクリロイル基を有する光重合性化合物と、（Ｃ）光重合開始剤と、（Ｄ）トリアジン系化合物と、（Ｅ）希釈剤とを含有することを特徴とし、フレキシブル配線板用レジストインキとして用いることができる感光性樹脂組成物。【選択図】なし【特許請求の範囲】
【請求項１】
（Ａ）ビスフェノール型エポキシ樹脂と（メタ）アクリル酸とを反応させた後、酸無水物を反応させて得られるカルボキシル変性エポキシ（メタ）アクリレート樹脂と、（Ｂ）（メタ）アクリロイル基を有する光重合性化合物と、（Ｃ）光重合開始剤と、（Ｄ）トリアジン系化合物と、（Ｅ）希釈剤とを含有することを特徴とする感光性樹脂組成物。
【請求項２】
前記（Ｄ）トリアジン系化合物が、１，３，５−トリアジン類であることを特徴とする請求項１記載の感光性樹脂組成物。
【請求項３】
さらに、（Ｆ）熱硬化性エポキシ化合物を含有することを特徴とする請求項１又は２項記載の感光性樹脂組成物。
【請求項４】
前記（Ａ）カルボキシル変性エポキシ（メタ）アクリレート樹脂  １００質量部、前記（Ｂ）（メタ）アクリロイル基を有する光重合性化合物  ５〜５０質量部、前記（Ｃ）光重合開始剤  ５〜５０質量部、前記（Ｄ）トリアジン系化合物  １〜２０質量部、前記（Ｅ）希釈剤  １０〜１００質量部であることを特徴とする請求項１乃至３のいずれか１項記載の感光性樹脂組成物。
【請求項５】
前記（Ｆ）熱硬化性エポキシ化合物が１〜８０質量部であることを特徴とする請求項４記載の感光性樹脂組成物。
【発明の詳細な説明】
【技術分野】
【０００１】
本発明は、感光性樹脂組成物に係り、特に、その硬化物が、耐折性、現像性、密着性、耐熱性、難燃性に優れ、フレキシブル配線板用レジストインキに好適に用いることができるアルカリ現像型の感光性樹脂組成物に関する。
【背景技術】
【０００２】
従来から、フレキシブルプリント配線板の配線パターンを外部から保護したり、表面実装におけるはんだ付け工程で不必要な部分にはんだが付かないように保護するために、ソルダーレジスト（ソルダーマスク）と呼ばれる保護層を設けることが行われている。
【０００３】
当初、ソルダーレジストとしては主として多官能エポキシ樹脂が使用されていたが、エポキシ樹脂は得られる硬化膜の耐熱性は良好であるが可撓性が低いという問題があったため、このようなソルダーレジストインキは、硬化膜の可撓性（耐折性）が要求されないリジッド板にその用途が限定されていた。
【０００４】
したがって、近年使用されることが多くなってきたフレキシブルプリント配線板へ適用することは困難であり、可撓性を改善するための検討が活発になされ、写真現像型で可撓性をもたせた樹脂組成物が提案されてきた（例えば、特許文献１及び特許文献２参照。）。
【特許文献１】特開２０００−１０９５４１号公報
【特許文献２】特許第３１９０２５１号公報
【発明の開示】
【発明が解決しようとする課題】
【０００５】
しかしながら、ソルダーレジストには可撓性のみではなく、基板との密着性、耐熱性、難燃性が要求され、特に、このような樹脂組成物に可撓性を持たせた場合、密着性、耐熱性、難燃性の各特性が低下してしまう傾向がある。
【０００６】
そこで、本発明は、充分な可撓性及び耐折性を有し、さらに、密着性、耐熱性、難燃性等においても優れた性質を有する感光性樹脂組成物を提供することを目的とする。
【課題を解決するための手段】
【０００７】
本発明者らは、鋭意検討した結果、カルボキシル変性エポキシ（メタ）アクリレート樹脂と、（メタ）アクリロイル基を有する光重合性化合物とを併用した、現像性、可撓性、耐折性が良好な樹脂組成物において、トリアジン系化合物を混合することにより、密着性、耐熱性、難燃性等を改善することができることを見出し、本発明を完成したものである。
【０００８】
本発明の感光性樹脂組成物は、（Ａ）ビスフェノール型エポキシ樹脂と（メタ）アクリル酸とを反応させた後、酸無水物を反応させて得られるカルボキシル変性エポキシ（メタ）アクリレート樹脂と、（Ｂ）（メタ）アクリロイル基を有する光重合性化合物と、（Ｃ）光重合開始剤と、（Ｄ）トリアジン系化合物と、（Ｅ）希釈剤とを含有することを特徴とするものである。
【０００９】
本発明に用いる（Ａ）カルボキシル変性エポキシ（メタ）アクリレート樹脂は、ビスフェノール型エポキシ樹脂と（メタ）アクリル酸とを反応させた後、酸無水物を反応させて得られる化合物である。
【００１０】
このとき、原料として用いられるビスフェノール型エポキシ樹脂としては、例えば、主骨格がビスフェノールＦ型エポキシ樹脂、ビスフェノールＡ型エポキシ樹脂等が挙げられ、ＫＡＹＡＲＡＤ  ＺＦＲ、ＺＡＲ（日本化薬社製）等の市販品を用いることができる。
【００１１】
同様に、原料として用いられる（メタ）アクリル酸としては、アクリル酸、メタクリル酸及びこれらの混合物が挙げられる。
【００１２】
さらに、原料として用いられる酸無水物としては、無水フタル酸、無水コハク酸、無水マレイン酸、テトラヒドロ無水フタル酸、ヘキサヒドロ無水フタル酸、メチルヘキサヒドロ無水フタル酸、メチルテトラヒドロ無水フタル酸、無水イタコン酸、メチルエンドメチレンテトラヒドロ無水フタル酸等が挙げられる。この中でも、特に、無水コハク酸、無水フタル酸を用いることが好ましい。
【００１３】
これらを反応させて得られた（Ａ）カルボキシル変性エポキシ（メタ）アクリレート樹脂の酸価は５０〜２００ｍｇＫＯＨ／ｇの範囲であることが好ましく、８０〜１５０ｍｇＫＯＨ／ｇであることがより好ましい。酸価が５０ｍｇＫＯＨ／ｇ未満であるとアルカリ溶解性が低下して現像が困難となり、２００ｍｇＫＯＨ／ｇを超えるとアルカリ現像時の膜減りが大きく、解像度が著しく低下してしまう。
【００１４】
本発明に用いる（Ｂ）（メタ）アクリロイル基を有する光重合性化合物は、光重合性のモノマー又はオリゴマーであり、（Ａ）カルボキシル変性エポキシ（メタ）アクリレート樹脂と併用することによって、樹脂組成物の現像性、可撓性、耐折性を良好なものとすることができる。
【００１５】
この（メタ）アクリロイル基を有する光重合性化合物としては、例えば、２−ヒドロキシエチルアクリレート、２−ヒドロキシプロピルアクリレート、Ｎ−ビニルピロリドン、アクリロイルモルフォリン、メトキシテトラエチレングリコール、メトキシポリエチレングリコールアクリレート、ポリエチレングリコールジアクリレート、Ｎ，Ｎ−ジメチルアクリルアミド、Ｎ−メチロールアクリルアミド、Ｎ，Ｎ−ジメチルアミノプロピルアクリルアミド、Ｎ，Ｎ−ジメチルアミノエチルアクリレート、Ｎ，Ｎ−ジメチルアミノプロピルアクリレート、メラミンアクリレート、ジエチレングリコールジアクリレート、トリエチレングリコールジアクリレート、プロピレングリコールジアクリレート、ジプロピレングリコールジアクリレート、トリプロピレングリコールジアクリレート、ポリプロピレングリコールジアクリレート、フェノキシエチルアクリレート、テトラヒドロフルフリルアクリレート、シクロヘキシルアクリレート、グリセリンジグリシジルエーテルアクリレート、グリセリントリグリシジルエーテルアクリレート、イソボルネオリルアクリレート、シクロペンタジエンモノアクリレート、シクロペンタジエンジアクリレート、ヘキサンジオール、トリメチロールプロパン、ペンタエリスリトール、ジトリメチロールプロパン、ジペンタエリスリトール、トリス−ヒドロキシエチルイソシアヌレート等の多価アルコール、これらのエチレンオキサイド若しくはプロピレンオキサイド付加物の多価アクリレート類、これらアクリレートに対応する各メタクリレート類、多塩基酸とヒドロキシアルキル（メタ）アクリレートとのモノ、ジ、トリ若しくはそれ以上のポリエステル又はこれらのオリゴマー体等が挙げられ、これらは単独又は２種以上を組合わせて使用することができる。
【００１６】
この（メタ）アクリロイル基を有する光重合性化合物の配合量は、（Ａ）カルボキシル変性エポキシ（メタ）アクリレート樹脂  １００質量部に対して、５〜５０質量部の範囲であることが好ましく、１０〜３０質量部であることがより好ましい。５質量部未満では、感度が低く、露光後のアルカリ現像時の膜減りが大きく、５０質量部を超えると硬化物の可撓性が低下すると共に、タック性も増大してしまう。
【００１７】
本発明に用いる（Ｃ）光重合開始剤は、（Ａ）カルボキシル変性エポキシ（メタ）アクリレート樹脂のアクリロイル基の反応を誘起してラジカル重合を引き起こす化合物であり、例えば、アセトフェノン、２，２−ジメトキシ−２−フェニルアセトフェノン、２，２−ジエトキシ−２−フェニルアセトフェノン、ｐ−ジメチルアミノプロピオフェノン、ジクロロアセトフェノン、トリクロロアセトフェノン、ｐ−ｔｅｒｔ−ブチルトリクロロアセトフェノン、１−ヒドロキシシクロヘキシルフェニルケトン、２−メチル−１−［４−（メチルチオ）フェニル］−２−モルフォリノ−プロパン−１−オン、Ｎ，Ｎ−ジメチルアミノアセトフェノン、２−ベンジル−２−ジメチルアミノ−１−（４−モルフォリノフェニル）−ブタノン−１等のアセトフェノン類、ベンゾフェノン、メチルベンゾフェノン、２−クロロベンゾフェノン、ｐ，ｐ−ジクロロベンゾフェノン、ｐ，ｐ−ビスジメチルアミノベンゾフェノン、ｐ，ｐ−ビスジエチルアミノベンゾフェノン、ミヒラーズケトン、４−ベンゾイル−４´−メチルジフェニルサルファイド等のベンゾフェノン類、ベンジル、ベンゾイン、ベンゾインメチルエーテル，ベンゾインエチルエーテル、ベンゾインイソプロピルエーテル、ベンゾインイソブチルエーテル等のベンゾインエーテル類、アセトフェノンジメチルケタール、ベンジルジメチルケタール等のケタール類、チオキサントン、２−クロロチオキサントン、２，４−ジエチルチオキサントン、２，４−ジイソプロピルチオキサントン等のチオキサントン類、２−メチルアントラキノン、２−エチルアントラキノン、２−ｔｅｒｔ−ブチルアントラキノン、１−クロロアントラキノン、２−アミルアントラキノン、２−アミノアントラキノン、２，３−ジフェニルアントラキノン等のアントラキノン類、ベンゾイルパーオキシド、クメンパーオキシド等の有機過酸化物、２，４，５−トリアリールイミダゾール二量体、リボフラビンテトラブチレート、２−メルカプトベンゾイミダゾール、２−メルカプトベンゾオキサゾール、２−メルカプトベンゾチアゾール等のチオール化合物、２，４，６−トリス−ｓ−トリアジン、２，２，２−トリブロモエタノール、トリブロモメチルフェニルスルホン等の有機ハロゲン化合物、２，４，６−トリメチルベンゾイルジフェニルホスフィンオキサイド等が挙げられ、これらは単独又は２種以上を組合わせて使用してもよい。
【００１８】
この光重合開始剤の配合量は、カルボキシル変性エポキシ（メタ）アクリレート樹脂  １００質量部に対して、５〜５０質量部の範囲であることが好ましい。５質量部未満では、活性エネルギー線により充分な架橋を行わせることが困難になり、逆に、配合量が５０質量部を超えると、光は基板にまで到達し難くなり、基板と樹脂との密着性が低下してしまう。
【００１９】
さらに、この光重合開始剤に、Ｎ，Ｎ−ジメチルアミノ安息香酸エチルエステル、Ｎ，Ｎ−ジメチルアミノ安息香酸イソアミルエステル、ペンチル  ４−ジメチルアミノベンゾエート、トリエチルアミン、トリエタノールアミン等の三級アミン類のような光増感剤を併用してもよく、これらは単独又は２種以上と組合わせて用いることができる。
【００２０】
光増感剤の配合量は、光重合開始剤がラジカルを生成するのを助ける働きをし、カルボキシル変性エポキシ（メタ）アクリレート樹脂  １００質量部に対して、１〜３０質量部であることが好ましい。
【００２１】
本発明に用いる（Ｄ）トリアジン系化合物としては、メラミン、置換メラミン（２−メチルメラミン等のアルキルメラミン、グアニルメラミン等）、メラミン縮合物（メラム、メレム、メロン等）、メラミンの共縮合樹脂（メラミン−ホルムアルデヒド樹脂、フェノール−メラミン樹脂、ベンゾグアナミン−メラミン樹脂、芳香族ポリアミン−メラミン樹脂等）等の１，３，５−トリアジン類が挙げられる。
【００２２】
トリアジン系化合物を配合することによって、樹脂組成物に、密着性、耐熱性、難燃性の特性を付与することができる。
【００２３】
このトリアジン系化合物の配合量は、カルボキシル変性エポキシ（メタ）アクリレート樹脂  １００質量部に対して、１〜２０質量部の範囲であることが好ましい。配合量が、１質量部未満では密着性、耐熱性、難燃性を充分に付与することができず、２０質量部を超えると脆化しやすくなってしまう。
【００２４】
本発明に用いる（Ｅ）希釈剤としては、各種の有機溶剤、例えば、メチルエチルケトン、シクロヘキサノン等のケトン類、トルエン、キシレン、テトラメチルベンゼン等の芳香族炭化水素類、ジエチレングリコールモノエチルエーテル、ジプロピレングリコールジエチルエーテル等のグリコールエーテル類、酢酸エチル、酢酸ブチル、ブチルセロソルブアセテート、カルビトールアセテート等のエステル類、オクタン、デカン等の脂肪族炭化水素、石油エーテル、石油ナフサ、ソルベントナフサ等の石油系溶剤等を用いることができるが、毒性、インキ特性の点からグリコールエーテル類、エステル類、石油系溶剤を使用することが好ましい。
【００２５】
この希釈剤は、（Ａ）カルボキシル変性エポキシ（メタ）アクリレート樹脂を溶解し、希釈させて樹脂組成物を液状として塗布可能なものとすると共に、次いで、仮乾燥させることにより造膜せしめ、接触露光を可能とするために使用されるものである。
【００２６】
この希釈剤の配合量は、カルボキシル変性エポキシ（メタ）アクリレート樹脂  １００質量部に対して、１０〜１００質量部の範囲であることが好ましい。配合量が、１０質量部未満では増粘しすぎて印刷が困難となり、１００質量部を超えると低粘化しすぎてやはり印刷が困難となる。
【００２７】
また、本発明のアルカリ現像型感光性樹脂組成物に、密着性、耐熱性、耐めっき性等の諸条件を向上させる目的で、（Ｆ）熱硬化性エポキシ化合物を含有させることもでき、このようなエポキシ化合物としては、例えば、ビスフェノールＡ型三級脂肪酸変性ポリオールエポキシ樹脂、フタル酸ジグリシジルエステル、テトラヒドロフタル酸ジグリシジルエステル、ダイマー酸ジグリシジルエステル等のジグリシジルエステル類、ジグリシジルアニリン、ジグリシジルトルイジン等のジグリシジルアミン類等が挙げられ、これらは単独又は２種以上を組合わせて使用してもよい。
【００２８】
なお、フェノールノボラック型エポキシ樹脂、ｏ−クレゾールノボラック型エポキシ樹脂、ｐ−クレゾールノボラック型エポキシ樹脂、脂環式エポキシ樹脂、ビスフェノールＡ型ノボラックエポキシ樹脂、トリスヒドロキシフェニルメタン型エポキシ樹脂、テトラフェニルエタン型エポキシ樹脂等も使用可能であるが、これらはあまり多く配合すると硬化膜が硬くなるため、併用成分として用いることが好ましい。
【００２９】
この熱硬化性エポキシ化合物の配合量は、（Ａ）カルボキシル変性エポキシ（メタ）アクリレート樹脂  １００質量部に対して、１〜８０質量部の範囲であることが好ましく、１〜５０質量部の範囲であることがより好ましい。配合量が１質量部未満であると諸特性を向上する効果が充分に得られず、８０質量部を超えると硬化物の可撓性及びアルカリ現像性が低下してしまう。
【００３０】
本発明において、熱硬化性エポキシ化合物を配合した場合には、エポキシ化合物の硬化反応を促進するためにエポキシ硬化促進剤を添加することが好ましく、硬化促進剤としては、例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等のイミダゾール誘導体、グアナミン、アセトグアナミン、ベンゾグアナミン等のグアナミン類、ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン、メラミン等のアミン化合物等が挙げられる。市販されているものとしては、例えば、イミダゾール系化合物である２ＭＺ−Ａ、２ＭＺ−ＯＫ、２ＰＨＺ、２Ｐ４ＢＨＺ、２Ｐ４ＭＨＺ（四国化成工業株式会社製、商品名）、ジメチルアミンのブロックイソシアネート化合物であるＵ−ＣＡＴ３５０３Ｘ、Ｕ−ＣＡＴ３５０２Ｘ（サンプロア社製、商品名）等が挙げられる。
【００３１】
この硬化促進剤の配合量は、多く配合すると樹脂組成物を一液化したときのシェルライフが短くなってしまうため、（Ａ）カルボキシル変性エポキシ（メタ）アクリレート樹脂  １００質量部に対して、０．１〜１０質量部の範囲であることが好ましい。
【００３２】
本発明のアルカリ現像型感光性樹脂組成物には、さらに、本発明の硬化を阻害しない範囲で、この種の組成物に一般に配合される、硫酸バリウム、タルク、クレー、炭酸カルシウム、シリカ、ベントナイト、カオリン、ガラス繊維、炭素繊維、雲母等の充填剤、フタロシアニン・ブルー、フタロシアニン・グリーン、酸化チタン、カーボンブラック等の着色剤、消泡剤、難燃剤、密着性付与剤、レベリング剤又はハイドロキノン、ハイドロキノンモノメチルエーテル、ピロガロール、ｔｅｒｔ−ブチルカテコール、フェノチアジン等の重合禁止剤を必要に応じて配合することができる。
【００３３】
本発明の感光性樹脂組成物は、必要に応じて塗布方法に適した粘度に調整し、これを、例えば、回路形成されたプリント配線板にスクリーン印刷法、カーテンコート法、スプレーコート法、ロールコート法等の方法により塗布し、例えば、６０〜１００℃の温度で組成物中に含まれる有機溶剤を揮発乾燥させることにより、タックフリーの塗膜を形成できる。
【００３４】
その後、所定の露光パターンを形成したフォトマスクを通して選択的に活性光線により露光し、未露光部を希アルカリ水溶液により現像してレジストパターンを形成でき、さらに、活性エネルギー線を照射することにより又は熱硬化性成分を含む場合には、例えば、１４０〜１８０℃の温度に加熱することにより、現像性及び耐折性に優れ、かつ、密着性、耐熱性、耐めっき性、難燃性等の諸特性にも優れたレジスト膜が形成できる。
【００３５】
なお、現像に使用される希アルカリ水溶液としては、水酸化カリウム、水酸化ナトリウム、炭酸ナトリウム、炭酸カリウム、リン酸ナトリウム、ケイ酸ナトリウム、アンモニア、アミン類等が挙げられる。
【００３６】
また、光硬化させるための照射光源としては、低圧水銀灯、中圧水銀灯、高圧水銀灯、超高圧水銀灯、キセノンランプ、メタルハライドランプ等を用いることができ、その他、レーザー光線等も露光活性エネルギー線として使用することができる。
【発明の効果】
【００３７】
本発明のトリアジン系化合物を混合したアルカリ現像型感光性樹脂組成物は、トリアジン系化合物を有しないものに比較して、現像性及び耐折性等のフレキシブル配線板に要求される特性を損なわないで、かつ、密着性、耐熱性、耐めっき性を向上させることができ、さらに、燃焼時に有毒ガスである臭化水素を発生することなく難燃性を付与することができる。よって、本発明の感光性樹脂組成物は、フレキシブル配線板のソルダーレジストインキとして好適に使用することが可能である。
【実施例】
【００３８】
以下、実施例に基づいて本発明を詳細に説明する。
【００３９】
（実施例１）
カルボキシル変性エポキシアクリレート樹脂としてＫＡＹＡＲＡＤ  ＺＦＲ−１１２２（日本化薬株式会社製、商品名）  ９０質量部、アクリロイル基を有する光重合性化合物としてＫＡＹＡＲＡＤ  ＤＰＣＡ−６０（日本化薬株式会社製、商品名）  １０質量部、光重合開始剤としてＩＲＵＧＡＣＵＲＥ  ９０７（チバ・ガイギー社製、商品名）  ８質量部、ＫＡＹＡＣＵＲＥ  ＤＥＴＸ−Ｓ（日本化薬株式会社製、商品名）  １質量部、トリアジン系化合物としてメラミン（三井化学株式会社製）  １質量部、希釈剤としてジエチレングリコールモノエチルエーテルアセテート（大阪有機化学工業株式会社製）  ５０質量部、エポキシ化合物としてＮＣ−３０００（日本化薬株式会社製、商品名）  ３０質量部、無機充填剤として硫酸バリウム（堺化学工業株式会社製、商品名：Ｂ−３４）  ２０質量部、微粉シリカ（日本エアロジル株式会社製、商品名：Ｒ９７４）  １０質量部、シリコーン系消泡剤としてＫＳ−６６（信越化学工業株式会社製、商品名）  ２質量部を三本ロールミルにより混練することでアルカリ現像型感光性樹脂組成物を製造した。
【００４０】
（実施例２〜３）
表１に示したように、実施例２及び実施例３は、それぞれトリアジン系化合物であるメラミンの配合量を３質量部、５質量部にした以外は実施例１と同一の配合及び操作によってアルカリ現像型感光性樹脂組成物を製造した。
【００４１】
（比較例１）
表１に示したように、トリアジン系化合物を配合しない以外は実施例１と同一の配合及び操作によってアルカリ現像型感光性樹脂組成物を製造した。
【００４２】
（比較例２）
表１に示したように、トリアジン系化合物を配合せず、熱硬化性のエポキシ化合物であり難燃剤としても働く臭素化エポキシ樹脂（大日本インキ工業株式会社製、商品名：エピクロン１１２１）  ３０質量部を用いた以外は、実施例１と同一の配合及び操作によってアルカリ現像型感光性樹脂組成物を製造した。
【００４３】
（試験例）
実施例及び比較例で製造したアルカリ現像型感光性樹脂組成物をスクリーン印刷機により、１５０メッシュポリエステルスクリーンを用いて、２０〜３０μｍの厚さになるようにパターン形成されている銅張ポリイミドフィルム基板（銅厚  １８μｍ／ポリイミドフィルム厚  ２５μｍ）に全面塗布し、塗膜を８０℃の熱風乾燥機で３０分間乾燥させた。
【００４４】
次に、レジストパターンのネガフィルムを塗膜に接触させて紫外線照射露光装置を用いて、波長３６５ｎｍの紫外線を照射した（露光量  ４００ｍＪ／ｃｍ２）。その後、１質量％炭酸ナトリウム水溶液で１ｋｇｆ／ｃｍ２、１分間スプレーで現像し、未露光部を溶解除去し、さらに、１５０℃で６０分熱硬化して試験基板を作製した。得られた硬化膜について、乾燥後の指触乾燥性、現像性、密着性、鉛筆硬度、はんだ耐熱性、耐めっき性、耐折性、難燃性の各試験及び燃焼ガス分析を行った。その結果を表１に示した。
【００４５】
【表１】
2005062449.tif 000002
【００４６】
＊１  指触乾燥性：放冷して室温まで冷却した塗膜について、指触によりタックの有無を調べ、次の基準により評価を行った。
○：タックなし
△：僅かにタック有り
×：タック有り
＊２  現像性：８０℃で３０分間乾燥後の塗膜を、液温３０℃の１質量％炭酸ナトリウム水溶液で６０秒間、スプレー圧１ｋｇｆ／ｃｍ２で現像し、次の基準により評価を行った。
○：完全に現像された
△：現像されない部分が僅かに残った
×：ほとんど現像されなかった
××：はがれた
＊３  密着試験：試験基板の硬化膜表面に、ＪＩＳ  Ｋ  ５４００に準じて、１ｍｍ×１ｍｍの碁盤目を１００個作りＪＩＳ  Ｚ  １５２２規定のセロハン粘着テープ（幅１８ｍｍ又は２４ｍｍ、接着力２．９４Ｎ／１０ｍｍ以上）によるピーリング試験を行い、碁盤目の剥離状態を光学顕微鏡（１０倍）で観察し、次の基準により評価した。
○：碁盤目の剥離数    ０〜  ２０
△：碁盤目の剥離数  ２１〜  ６０
×：碁盤目の剥離数  ６１〜１００
＊４  鉛筆硬度：ＪＩＳ  Ｋ  ５４００に準拠し、鉛筆硬度を測定した。
＊５  はんだ耐熱性：試験基板の硬化膜表面に、ロジン系フラックスを塗布し、２６０℃の溶融はんだに１０秒間浸漬した後、ＪＩＳ  Ｚ  １５２２規定のセロハン粘着テープ（幅１８ｍｍ又は２４ｍｍ、接着力２．９４Ｎ／１０ｍｍ以上）で剥離を試み、次の基準により評価した。
○：碁盤目の剥離数    ０〜  ２０
△：碁盤目の剥離数  ２１〜  ６０
×：碁盤目の剥離数  ６１〜１００
＊６  耐めっき性：上村工業株式会社製、無電解ニッケルめっき液商品名：ＮＰＲ−４の入っためっき槽（めっき液の温度：８０℃）に試験基板を３０分浸漬し、約５μｍのニッケルめっきを得た。その後、ＪＩＳ  Ｚ  １５２２規定のセロハン粘着テープ（幅１８ｍｍ又は２４ｍｍ、接着力２．９４Ｎ／１０ｍｍ以上）で剥離を試み、次の基準により評価した。
○：碁盤目の剥離数    ０〜  ２０
△：碁盤目の剥離数  ２１〜  ６０
×：碁盤目の剥離数  ６１〜１００
＊７  耐折性：ＪＩＳ  Ｃ  ５０１６に準じて試験を行い（折曲面の曲率半径０．３８ｍｍ）、クラックが入るまでの回数を測定した。
＊８  難燃性：ＵＬ９４  薄肉材料の垂直燃焼試験９４ＶＴＭに準拠し、次の表２に示す基準により評価した。
【表２】
2005062449.tif 000003
＊９  燃焼ガス分析：それぞれのサンプルを７５０℃、１０分間の条件下、空気中で燃焼させ、その際に発生するガスを吸収液に吸収させ、イオンクロマトグラフィにて分析を行った。発生した燃焼ガス１００ｇ中の臭化水素の重さを測定し評価した。
【００４７】
この結果から明らかなように、トリアジン系化合物を混合したアルカリ現像型感光性樹脂組成物は、トリアジン系化合物を有しないものに比較して、燃焼時有毒ガスである臭化水素を発生することなく、かつ耐折性及び現像性等のフレキシブル基板に要求される特性を損なわずに、密着性、耐熱性、難燃性等を向上することができることがわかった。